(57)【要約】【課題】透過光及び／または反射光における色調を同一で完全な白色光とするとともに、低塗工量化が可能で、乾燥時の発泡がおこりにくく、加工適性に優れた半透過反射体を提供する。【解決手段】支持体上に半透過反射層を有する半透過反射体であって、半透過反射層中に白色の干渉色を有する二酸化チタン被覆雲母、黄色の干渉色を有する二酸化チタン被覆雲母及び赤の干渉色を有する二酸化チタン被覆雲母を含有し、その割合が、白色の干渉色を有する二酸化チタン被覆雲母をＸ、黄色の干渉色を有する二酸化チタン被覆雲母をＹ、赤の干渉色を有する二酸化チタン被覆雲母をＺとしたときＸ／Ｙ／Ｚ＝３５〜５５／２５〜４５／１０〜３０であり、かつＸ＋Ｙ＋Ｚ＝１００である。【選択図】  なし【特許請求の範囲】
【請求項１】
支持体上に半透過反射層を有する半透過反射体であって、半透過反射層中に白色の干渉色を有する二酸化チタン被覆雲母、黄色の干渉色を有する二酸化チタン被覆雲母及び赤の干渉色を有する二酸化チタン被覆雲母を含有し、かつ反射光及び透過光が同一色調の白色光であることを特徴とする半透過反射体。
【請求項２】
前記三種の二酸化チタン被覆雲母の配合比（重量）が白色の干渉色を有する二酸化チタン被覆雲母をＸ、黄色の干渉色を有する二酸化チタン被覆雲母をＹ、赤の干渉色を有する二酸化チタン被覆雲母をＺとしたときＸ／Ｙ／Ｚ＝３５〜５５／２５〜４５／１０〜３０であり、かつＸ＋Ｙ＋Ｚ＝１００であることを特徴とする請求項１記載の半透過反射体。
【請求項３】
前記三種の二酸化チタン被覆雲母がそれぞれ合成フッ素金雲母に二酸化チタンを被覆させて成ることを特徴とする請求項１または２に記載の半透過反射体。
【発明の詳細な説明】
【０００１】
【発明の属する技術分野】
本発明は各種表示体等に使用できる半透過反射体に関し、特に反射光及び透過光を同一色調の白色とすることができる半透過反射体に関するものである。
【０００２】
【従来の技術】
近年、液晶表示体は装置の小型化、軽量化、低消費電力化等が可能なことから、情報化時代の各分野における表示体として利用されている。携帯電話、ＰＨＳ、及びＰＤＡに代表されるポータブル用途の急速な拡大に伴い、これらのポータブル機器の小型軽量化も求められている。液晶表示体は液晶自体が発光しないため、外部からの光、または内部光源を有効に利用する必要がある。
【０００３】
しかしながら、デジタル時計のように外部光源のみを利用する場合には、反射層により外部からの光を反射させているため、暗い場所での利用は困難となり、液晶テレビのように内部光源のみを利用する場合には内部光源の透過光を利用するため暗い場所での利用も可能となるが、内部光源を長時間利用するために大容量のバッテリーを搭載する必要があり、重量が重くなるためポータブル用途としては不利となってしまう。
【０００４】
このため、現在はこの両方の光学的特性を合わせ持った半透過反射体を利用した液晶表示装置が製品化されている。この半透過反射体には昼間の間は内部光源を用いず、外部からの光を均一に拡散させて再び外部方向へ反射する光反射特性と、夜間は内部光源の光を均一に拡散させて透過する光透過特性を合わせ持つことが要求される。
【０００５】
さらに近年ではポータブル機器のカラー化が進み、白黒表示ではあまり問題とならなかった透過光を利用した場合と反射光を利用した場合の色再現の違いを改善するため、半透過反射体には反射光及び透過光が同一でより完全な白色のものが求められている。
【０００６】
従来、半透過反射体に白色光を入射させた場合、その透過光及び反射光を白色光で得る技術として、特開平８―１７９１２５号公報、特開平７―２８１０１０号公報及び特開平１０−２８２３１３号公報に記載されたものがある。前記特開平８―１７９１２５号公報及び特開平７―２８１０１０号公報に記載された半透過反射体は、半透過反射体中に白色の干渉色を有する二酸化チタン被覆雲母顔料を１種類用いている。すなわち、白色の干渉色を有する二酸化チタン被覆雲母顔料自体を白くすることにより、半透過反射体での透過光及び反射光を白色で得ている。また、前記特開平１０−２８２３１３号公報に記載された半透過反射体は半透過反射体中に干渉色が補色の関係にある二酸化チタン被覆雲母顔料を混合することによって、白色を得ている。
【０００７】
【特許文献１】特開平７−２８１０１０号公報（第１頁）
【特許文献２】特開平８―１７９１２５号公報（第１頁）
【特許文献３】特開平１０−２８２３１３号公報（第３頁〜第５頁）
【０００８】
【発明が解決しようとする課題】
しかしながら、前記特開平８―１７９１２５号公報に記載された半透過反射体では、白色光を入射させた場合、光反射率は長波長域に比較して短波長域が高く反射光が青色となるのに対して、光透過率は短波長域に比較して長波長域が高く透過光が茶褐色となってしまい、透過光利用時と反射光利用時とで表示部が異なる色調となる。従って、このような半透過反射体を用いた場合、表示部は透過光もしくは反射光のどちらか一方の色調のみを満足するにすぎなかった。また、前記特開平１０−２８２３１３号公報に記載された半透過反射体では、干渉色が補色の関係にある二酸化チタン被覆雲母顔料を混合することにより透過光及び反射光を同一の白色の色調として得ている。しかし、干渉色が補色の関係にある二酸化チタン被覆雲母顔料を用いた場合には反射効率が低くなるため、顔料添加割合を高くするか乾燥膜厚を厚くするため塗工量を多くしないと所望の反射率が得られないと言う欠点を有していた。
【０００９】
本発明は前記従来技術の事情に鑑みなされたものであり、その目的は透過光及び／または反射光における色調を同一で完全な白色光とするとともに、低塗工量化が可能で、乾燥時の発泡がおこりにくく、加工適性に優れた半透過反射体を提供することにある。
【００１０】
【課題を解決するための手段】
これらの前記課題は、以下の本発明により達成できる。すなわち、本発明は（１）支持体上に半透過反射層を有する半透過反射体であって、半透過反射層中に白色の干渉色を有する二酸化チタン被覆雲母、黄色の干渉色を有する二酸化チタン被覆雲母及び赤の干渉色を有する二酸化チタン被覆雲母を含有し、かつ反射光及び透過光が同一色調の白色光であることを特徴とする半透過反射体である。また、本発明は（２）前記三種の二酸化チタン被覆雲母の配合比（重量）が白色の干渉色を有する二酸化チタン被覆雲母をＸ、黄色の干渉色を有する二酸化チタン被覆雲母をＹ、赤の干渉色を有する二酸化チタン被覆雲母をＺとしたときＸ／Ｙ／Ｚ＝３５〜５５／２５〜４５／１０〜３０であり、かつＸ＋Ｙ＋Ｚ＝１００であることを特徴とする（１）に記載の半透過反射体である。また、本発明は（３）前記三種の二酸化チタン被覆雲母がそれぞれ合成フッ素金雲母に二酸化チタンを被覆させて成ることを特徴とする（１）または（２）に記載の半透過反射体である。
【００１１】
【発明の実施形態】
本発明における半透過反射体の構成は、支持体上に光透過性樹脂と白色の干渉色を有する二酸化チタン被覆合成雲母、黄色の干渉色を有する二酸化チタン被覆合成雲母及び赤の干渉色を有する二酸化チタン被覆合成雲母を含有する半透過反射層を積層した構造からなる。
【００１２】
上記支持体としては、フィルム、ガラス等の透明又は半透明な材料が上げられるが、透明な材料を用いることが好ましい。具体的には、ポリエチレンテレフタレート（ＰＥＴ）、ポリイミド、ポリエーテル、ポリカーボネート、ポリアリレート、ポリスルホン、セロファン、芳香族ポリアミド、ポリエーテルスルホン、ポリエチレン、ポリプロピレン、ポリスチレン系樹脂、ポリウレタン系樹脂、メラミン系樹脂、ノルボルネン系樹脂、アクリル系樹脂、エポキシ系樹脂、フェノール系樹脂、各種繊維素系樹脂、これら樹脂のモノマーの共重合体とからなる各種樹脂フィルム及び、石英等のガラス基材が上げられるが、これらに限定されるものではない。
【００１３】
前記半透過反射層に用いられる光透過性樹脂としては、耐光性及び、耐熱性に優れたものが好ましく、有機溶剤可溶性樹脂、水溶性樹脂、有機溶剤可溶性樹脂と水溶性樹脂とからなるエマルジョン等の熱可塑性樹脂、熱硬化性樹脂、ゴム類、紫外線（ＵＶ）硬化性樹脂及び電子線（ＥＢ）硬化性樹脂等が上げられる。具体的には、有機溶剤可溶性樹脂としては、ポリエチレン、ポリプロピレン、ポリブチレン及び、ポリブタジエン等のオレフィン系樹脂、ポリメタクリル酸メチル及び、エチレン・アクリル酸エチル共重合体等のアクリル系樹脂、ポリスチレン、ＡＳ樹脂、ＢＳ樹脂、ＡＢＳ樹脂等のスチレン系樹脂、ポリ塩化ビニル、ポリ塩化ビニリデン、ポリ酢酸ビニル、エチレン酢酸ビニル共重合体、ポリビニルブチラール、塩化ビニリデン・アクリルニトリル共重合体、塩化ビニル・酢酸ビニル共重合体、塩化ビニル・塩化ビニリデン共重合体及び、プロピレン・塩化ビニル共重合体等のビニル系樹脂、ナイロン６、ナイロン６６及び、ナイロン１２等のポリアミド樹脂、飽和ポリエステル樹脂、ポリカーボネート樹脂、ポリアセタール樹脂、ポリフェニレンオキシド樹脂、ポリフェニレンスルファイド樹脂、ポリスルホン樹脂、ポリウレタン樹脂、テトラフルオロエチレン樹脂、トリフルオロエチレン樹脂及び、ポリフッ化ビニリデン等のフッソ樹脂、エチレンセルロース、酢酸セルロース及び、ニトロセルロース等の繊維素系樹脂、エポキシ樹脂、アイオノマー樹脂及び、ロジン誘導体樹脂等が上げられる。水溶性樹脂としては、ゼラチン、ニカワ、ヒドロキシエチルセルロース、カルボキシメチルセルロース、メチルセルロース、カルボキシメチルヒドロキシエチルセルロース、ヒドロキシエチルデンプン、アラビヤゴム、サッカロースオクタアセテート、アルギン酸アンモニウム、アルギン酸ソーダ、ポリビニルアルコール、ポリビニルブチラール、ポリビニルピロリドン、ポリビニルアミン、ポリエチレンオキシド、ポリスチレンスルホン酸、ポリアクリル酸、ポリアミド及び、イソブチレン・無水マレイン酸共重合体等が上げられる。また、上記有機溶剤可溶性樹脂と水溶性樹脂との混合物であるエマルジョン系樹脂を上げることができる。
【００１４】
ゴム類としては、天然ゴム、イソプレンゴム、スチレンブタジエンゴム（ＳＢＲ）ブタジエンゴム、アクリルニトリル・ブタジエンゴム、ブチルゴム、エチレン・プロピレンゴム、クロロプレンゴム、アクリルゴム、クロロスルホン化ポリエチレンゴム、ヒドリンゴム、ウレタンゴム、他硫化ゴム、シリコーンゴム及び、フッ素ゴム等のゴム類、これらゴムの混合物、上記ゴム類と有機物もしくは無機物との混合物を上げることができる。
【００１５】
熱硬化性樹脂としては不飽和ポリエステル類、エポキシ樹脂、キシレン樹脂、ポリアミド・イミド樹脂、シリコーン樹脂、ポリイミド樹脂、ポリウレタン樹脂、ポリオレフィン樹脂、アリル樹脂、メラミン樹脂、フラン樹脂、ユリヤ樹脂、フェノール樹脂、フェノール・ホルムアルデヒド樹脂、ポリエステル・アミノ樹脂及び、アルキッド樹脂等を上げることができる。
【００１６】
紫外線（ＵＶ）硬化性樹脂及び電子線（ＥＢ）硬化性樹脂としては、アクリル系あるいはエポキシ系等の樹脂を上げることができる。これらの樹脂及び、ゴム類は単独または２種類以上を混合して用いても構わなが、これに限定されるものではない。
【００１７】
本発明の二酸化チタン被覆雲母とは例えば特開平５−１８６７０３号公報に記載された方法や、希薄なチタン酸水溶液中に雲母粉体を懸濁させ、７０〜１００℃に加温し、チタン塩を加水分解して雲母粉体上に水和酸化チタン粒子を析出させ、その後７００〜１０００℃の高温で焼成する等、公知の方法で製造することができる。
【００１８】
被覆される雲母としては、例えば、マスコバイト（白雲母）、フロゴバイト（金雲母）、バイオタイト（黒雲母）、セリサイト（絹雲母）等の天然鉱物系雲母、フッ素金雲母、カリ四珪素雲母等の人工合成物系雲母が上げられ、これらの二酸化チタン被覆雲母は有色真珠光沢性を有する。本発明においては特に合成フッ素金雲母を用いることが好ましい。合成フッ素金雲母とは、天然の金雲母の結晶構造と同じであるが、天然雲母の結晶構造中の水酸基（ＯＨ）をフッ素（Ｆ）に置き換えた構造のものである。合成フッ素金雲母は、天然の金雲母とは異なり金属塩等の有色の不純物を殆ど含んでいないため、くすみがなく干渉光は彩度が高く、透過光も濁りがなくクリアーであると言う特長を有しているため、好ましく用いられる。
【００１９】
本発明で用いる白色、黄色及び赤色の干渉色を有する二酸化チタン被覆合成雲母とは、雲母薄片の表面に二酸化チタンを被覆しており、二酸化チタンの被覆量をコントロールすることにより、所望の干渉色を有する紛体としたものである。
本発明における白色の干渉色を有する二酸化チタン被覆雲母とは、４００〜７００ｎｍの波長において特定の波長の光のみを選択的に反射または透過するわけではないが、短波長域に行くに従って反射率がなだらかに上昇していく分光特性を持った二酸化チタン被覆雲母である。黄色の干渉色を有する二酸化チタン被覆合成雲母の分光特性としては、６００ｎｍ付近から反射率が低下し、４００〜４５０ｎｍ付近に顕著な反射率の極小値を持つものであり、赤の干渉色を有する二酸化チタン被覆雲母の分光特性としては、６５０ｎｍ付近から反射率が低下し、５００ｎｍ付近において顕著な反射率の極小値を持つ二酸化チタン被覆雲母である。
【００２０】
本発明では、半透過反射層中において前記三種の二酸化チタン被覆雲母の配合比（重量）が白色の干渉色を有する二酸化チタン被覆雲母をＸ、黄色の干渉色を有する二酸化チタン被覆雲母をＹ、赤の干渉色を有する二酸化チタン被覆雲母をＺとしたときＸ／Ｙ／Ｚ＝３５〜５５／２５〜４５／１０〜３０であり、かつＸ＋Ｙ＋Ｚ＝１００とすることが好ましい。この配合比であるとき、半透過反射層の反射光及び透過光の分光特性は４００〜７００ｎｍの可視波長範囲においてほぼフラットとなり、反射光及び透過光が同一色調の白色光となるうえ、干渉色が補色の関係にある二酸化チタン被覆雲母を混合して反射光及び透過光を同一色調の白色光とした場合に比べ、高い反射率が得られるため低塗工量化が可能となる。また、二酸化チタン被覆雲母配合比（重量）のより好ましいの範囲としてはＸ／Ｙ／Ｚ＝４０〜５０／３０〜４０／１５〜２５であり、かつＸ＋Ｙ＋Ｚ＝１００である。
【００２１】
二酸化チタン被覆雲母の表面は、樹脂に対する親和性及び塗工液溶媒との親和性を向上させ、塗工液中もしくは半透過反射層中での分散安定化を図るため、種々の表面処理を行うことができる。具体的な表面処理としては、エポキシ樹脂、メラミン樹脂等の有機材料、酸化アルミ等の無機材料が上げられる。
【００２２】
また、前記半透過反射層に用いる二酸化チタン被覆雲母の大きさについては、二酸化チタン被覆雲母の薄板（鱗片）状面の平均直径を平均粒経とした場合、平均粒経が１〜１００μｍの範囲が好ましく、より好ましくは５〜６０μｍの範囲である。平均粒経が１μｍ以下の場合には干渉が著しく低下するため光の反射効率が悪くなり、１００μｍを超える場合には半透過反射層を形成する際、スジ状の塗工欠陥を生じやすくなるため好ましくない。
【００２３】
本発明において、半透過反射層中の白色、黄色及び赤色の干渉色を有する二酸化チタン被覆雲母（合計）と光透過性樹脂との固形分比（Ｐ／Ｂ）としては５／９５〜５０／５０が好ましく、２５／７５〜５０／５０がより好ましい。Ｐ／Ｂが５／９５より小さい場合には所望の反射率を得るためには塗工膜厚が厚くなりすぎてしまい、５０／５０を超える場合は半透過反射層の膜強度の低下、塗工液の粘度上昇に起因する泡抜け不良により塗工欠点を生じるなどの問題が生じやすくなる。
【００２４】
本発明で得られる半透過反射体において、所望の反射率、または透過率を得る手段としては、前記半透過反射層のＰ／Ｂや半透過反射層の乾燥膜厚をコントロールする方法を用いることができる。
【００２５】
半透過反射層は、光透過性樹脂と前述の二酸化チタン被覆雲母を希釈剤とともに混合して得られる塗工液を支持体に塗布乾燥して得ることができる。なお、半透過反射層用塗工液中には顔料分散性、塗工性及び顔料安定性を改良する目的のために各種添加剤を添加しても構わない。
【００２６】
半透過反射層塗工液の塗布方法の一例としては、ロールバーコート、ファウンテンバーコート、ナイフコート、コンマコート、スロットダイ、スライドダイ、カーテンダイ等の方式によって塗工を行えるが、これに限定されるものではない。乾燥手段は通常公知の方法を用いることができるが、乾燥を急激に行うと表面が先に固まるため、内部の溶剤が揮発する際発泡がおこり塗膜表面に点状欠陥が生じるため、穏やかに乾燥を行うことが好ましい。
【００２７】
【実施例】
以下、実施例により本発明を詳細に説明するが、これに限定されるものではない。なお、実施例中の特性値は次の方法により測定した。
・反射率
島津製作所社製、自記分光光度計ＵＶ−３１００ＰＣにて、半透過反射層を積層した面から入光するようにセットし、積分球を用い入射光７°で波長４００〜７００ｎｍにおける反射率の測定を行った。
・透過率
島津製作所社製、自記分光光度計ＵＶ−３１００ＰＣを用い、半透過反射層を積層した逆の面から入光するようにセットし、積分球を用い波長４００〜７００ｎｍにおける透過率の測定を行った。
【００２８】
〈実施例１〉厚さ５０μｍの透明なポリエチレンテレフタレートフィルム（ＰＥＴ）（帝人デュポンフィルム社製：ＳＧ−５０）を支持体として用いた。前記支持体上に下記組成よりなる半透過反射層用塗工液をアプリケーターにて、乾燥後膜厚が１５μｍとなるように塗工し、ついで１００℃で２分間乾燥を行い、半透過反射体を得た。
・ポリエステル樹脂（東洋紡製：バイロン２９ＳＳ）８４．０重量部、二酸化チタン被覆合成雲母（トピー工業社製：アルティミカ）１４．８重量部、トルエン１．２重量部
上記二酸化チタン被覆合成雲母１４．８重量部は、白色の干渉色を有する二酸化チタン被覆合成雲母アルティミカＳＢ−１００、黄色の干渉色を有する二酸化チタン被覆合成雲母アルティミカＹＢ−１００、赤の干渉色を有する二酸化チタン被覆合成雲母アルティミカＲＢ−１００をＳＢ−１００／ＹＢ−１００／ＲＢ−１００＝４０／４０／２０の割合にて混合したものを添加した。
【００２９】
〈実施例２〉二酸化チタン被覆合成雲母１４．８重量部を、白色の干渉色を有する二酸化チタン被覆合成雲母アルティミカＳＢ−１００、黄色の干渉色を有する二酸化チタン被覆合成雲母アルティミカＹＢ−１００、赤の干渉色を有する二酸化チタン被覆合成雲母アルティミカＲＢ−１００をＳＢ−１００／ＹＢ−１００／ＲＢ−１００＝４５／３０／２５の割合にて混合したものを用いた以外実施例１と同様にして、半透過反射体を得た。
【００３０】
〈実施例３〉二酸化チタン被覆合成雲母１４．８重量部を、白色の干渉色を有する二酸化チタン被覆合成雲母アルティミカＳＢ−１００、黄色の干渉色を有する二酸化チタン被覆合成雲母アルティミカＹＢ−１００、赤の干渉色を有する二酸化チタン被覆合成雲母アルティミカＲＢ−１００をＳＢ−１００／ＹＢ−１００／ＲＢ−１００＝５０／３５／１５の割合にて混合したものを用いた以外実施例１と同様にして、半透過反射体を得た。
【００３１】
〈比較例１〉二酸化チタン被覆合成雲母１４．８重量部は、白色の干渉色を有する二酸化チタン被覆合成雲母アルティミカＳＢ−１００を単独で用い、半透過反射体の反射率が５０％となるように乾燥後膜厚を変化させた以外実施例１と同様に作成し、実施例１と同様な評価を行った結果を図３，４及び表１に示した。
【００３２】
〈比較例２〉二酸化チタン被覆合成雲母１４．８重量部を、白色の干渉色を有する二酸化チタン被覆合成雲母アルティミカＳＢ−１００、黄色の干渉色を有する二酸化チタン被覆合成雲母アルティミカＹＢ−１００をＳＢ−１００／ＹＢ−１００＝５０／５０の割合にて混合したものを用いた以外実施例１と同様にして、半透過反射体を得た。
【００３３】
〈比較例３〉二酸化チタン被覆合成雲母１４．８重量部を、白色の干渉色を有する二酸化チタン被覆合成雲母アルティミカＳＢ−１００、赤の干渉色を有する二酸化チタン被覆合成雲母アルティミカＲＢ−１００をＳＢ−１００／ＲＢ−１００＝５５／４５の割合にて混合したものを用いた以外実施例１と同様にして、半透過反射体を得た。
【００３４】
〈比較例４〉二酸化チタン被覆合成雲母１４．８重量部を、補色の関係にある赤の干渉色を有する二酸化チタン被覆合成雲母アルティミカＲＢ−１００、緑の二酸化チタン被覆合成雲母アルティミカＧＢ−１００をＲＢ−１００／ＧＢ−１００＝６０／４０の割合にて混合したものを用いた以外実施例１と同様にして、半透過反射体を得た。
〈比較例５〉二酸化チタン被覆合成雲母１４．８重量部を、補色の関係にある黄色の干渉色を有する二酸化チタン被覆合成雲母アルティミカＹＢ−１００、青の二酸化チタン被覆合成雲母アルティミカＢＢ−１００をＹＢ−１００／ＢＢ−１００＝６５／３５の割合にて混合したものを用いた以外実施例１と同様にして、半透過反射体を得た。
【００３５】
〈比較例６〉半透過反射体の反射率が５０％となるように乾燥後膜厚を変化させた以外比較例４と同様にして、半透過反射体を得た。
〈比較例７〉半透過反射体の反射率が５０％となるように乾燥後膜厚を変化させた以外比較例５と同様にして、半透過反射体を得た。
【００３６】
実施例１〜３及び比較例１〜７で得られた半透過反射体の反射率及び透過率を測定した結果を図１〜図６に、半透過反射層の塗工厚、５５０ｎｍにおける反射率と透過率、反射率振れ幅（４００〜７００ｎｍにおける反射率の最大値から反射率の最小値を引いた値）、透過率振れ幅（４００〜７００ｎｍにおける透過率の最大値から透過率の最小値を引いた値）及び目視評価による反射光と透過光の色合いを表１に示した。
【００３７】
【表１】
2004258256.tif 000002
【００３８】
以上に示した如く、本発明である実施例１〜３においては、反射率振れ幅、透過率振れ幅共に小さく、透過光及び／または反射光における色調は同一で完全な白色光となるだけでなく、反射効率が高く乾燥後膜厚を薄くすることが可能であった。
【００３９】
一方、白色の干渉光を有する二酸化チタン被覆雲母のみを用いた比較例１は表１に示したごとく反射率及び透過率の振れ幅が大きく完全な白色ではない。その色調は図３及び４からわかるように反射光は青味が強く、透過光は強い茶褐色を帯びた白色であった。白色と黄色の干渉光を有する二酸化チタン被覆雲母を用いた比較例２は５００ｎｍ以下の波長域において、反射率が高くなり色調は弱い青味を帯びた白色であり、透過光では弱い黄色味を帯びた白色であった。白色と赤色の干渉光を有する二酸化チタン被覆雲母を用いた比較例３は５５０ｎｍ付近で反射率が高くなり色調は弱い緑味を帯びた白色であり、透過光では弱い赤味を帯びた白色であった。補色関係にある二酸化チタン被覆雲母を用いた比較例４、５は反射効率が悪く、実施例１〜３と同様に乾燥後膜厚を１５μｍで作製した場合には５５０ｎｍにおける反射率が比較例４では３６．７％、比較例５では４２．３％と低くなった。また、比較例４、５の塗工液にて実施例１〜３と同等の５５０ｎｍにおける反射率５０％を得るためには、表１に示したごとく比較例６では２３μｍ、比較例７では１８μｍの乾燥後塗工厚が必要であった。
【００４０】
【発明の効果】
以上の実施例で示した如く、本発明によれば透過光及び／または反射光における色調を同一で完全な白色光とするとともに、従来の白色光を得るための手段である干渉色が補色の関係にある二酸化チタン被覆雲母を混ぜ合わせた場合に比べ、反射効率が高く乾燥膜厚を薄くすることが可能であるため低塗工量化することができる。従って乾燥時の発泡がおこりにくく、加工適性に優れた半透過反射体を提供することができる。
【図面の簡単な説明】
【図１】本発明の実施例１，２，３にかかわる半透過反射板の光反射率の測定図である。
【図２】本発明の実施例１，２，３にかかわる半透過反射板の光透過率の測定図である。
【図３】本発明の実施例２，比較例１，２，３にかかわる半透過反射板の光反射率の測定図である。
【図４】本発明の実施例２，比較例１，２，３にかかわる半透過反射板の光透過率の測定図である。
【図５】本発明の実施例２，比較例４，５にかかわる半透過反射板の光反射率の測定図である。
【図６】本発明の実施例２，比較例４，５にかかわる半透過反射板の光透過率の測定図である。
【図１】
2004258256.tif 000003
【図２】
2004258256.tif 000004
【図３】
2004258256.tif 000005
【図４】
2004258256.tif 000006
【図５】
2004258256.tif 000007
【図６】
2004258256.tif 000008